(57)【特許請求の範囲】
【請求項１】
合成ゴム、天然ゴムまたは熱可塑性樹脂よりなる柔軟な発泡体を粘着性ブチルゴムで被覆した土木・建築用止水シール材において、
前記発泡体はＪＩＳ（Ｃ）硬度が２０〜３０であり、
前記粘着性ブチルゴムはＪＩＳ  Ｋ−２５３０に準拠した２０℃の針入度が６０±１０、引張り強さが０．０５〜０．１ＭＰａであり、
かつ、上面の一部に前記発泡体が露出しており、
該発泡体露出層の表面が粘着性ブチルゴム層よりも低く、発泡体露出層部分が凹んでいることを特徴とするブチルゴム複合シール材。
【請求項２】
発泡体露出層が上面面積の３／４〜１／４であることを特徴とする請求項１記載のブチルゴム複合シール材。
【請求項３】
被覆ブチルゴム層が水膨張性を有し、その水膨張倍率が１．２〜２倍であることを特徴とする請求項１または２記載のブチルゴム複合シール材。
【発明の詳細な説明】
【０００１】
【発明の属する技術分野】
本発明は、土木、建築等に使用されるコンクリート２次製品、金属製品に適用されるゴムシール材に関する。
【０００２】
【従来の技術】
近年、土木、建築分野において、ボックスカルバート、Ｕ字溝、フリューム等工場生産によるコンクリート２次製品、金属製品（以下コンクリート製品等と称する）が多用されている。これらコンクリート製品等の設置、接続部分には、従来密着性、止水性の向上の目的で、合成ゴムスポンジ等を粘着性ブチルゴムで被覆した粘着性定形シール材（以下ブチルゴム複合シール材と称する）が用いられている。
【０００３】
従来、このようなブチルゴム複合シール材は、止水性に優れ、取扱いも容易で、且つ安価であることから、コンクリート製品等接続面部分に接着剤等を用いて、通常指定部分に接着固定、設置される。
【０００４】
従来のブチルゴム複合シール材を、コンクリート製品等に接着固定後、コンクリート製品等を正確に、適正位置で接続するために、接続すべき次のコンクリート製品等の接続部分を、１、２度該ブチルゴム複合シール材が接着固定された接続面に接触させる、いわゆる位置合わせ作業が行われる。
ところが従来のブチルゴム複合シール材は、この位置合わせ作業時に、接続すべき次のコンクリート製品等に付着して正規の接着位置からずれ、または剥がれが生じる等の不具合が発生する場合があった。特に大型ボックスカルバート等は、大型クレーン等重機を使用して位置決めを行うことから、ブチルゴム複合シール材の改良が望まれていた。このため、上面のブチルゴム層上に紐、網状品を設置する等の提案がなされているが、取扱性並びに経済性の面から満足すべき状態にはない。
【０００５】
【発明が解決しようとする課題】
本発明は、上記の問題点を解決し、コンクリート製品等に設置が容易で、且つ取扱性、止水性が更に優れたブチルゴム複合シール材を提供するものである。
【０００６】
【課題を解決するための手段】
本発明は、合成ゴム、天然ゴムまたは熱可塑性樹脂よりなる柔軟な発泡体を粘着性ブチルゴムで被覆したシール材であるブチルゴム複合シール材において、上面の一部に前記発泡体が露出しており、該発泡体露出層の表面が粘着性ブチルゴム層よりも低く、発泡体露出層部分が凹んでおり、土木・建築用途に使用されることを特徴とするブチルゴム複合シール材（以下、本ブチルゴム複合シール材と称する）である。
【０００７】
本発明のブチルゴム複合シール材をボックスカルバート、Ｕ字溝、フリューム等コンクリート製品に使用することにより、接続時の位置合わせにおいても、ずれ、剥離等の不具合の発生がなく、止水性に優れたコンクリート製品等の土木、建築等構築物の設置、完成が可能となる。
【０００８】
本発明のブチルゴム複合シール材に用いられる発泡体は、弾力性、反発力を有する発泡体、柔軟なスポンジであれば特に限定されないが、エチレン−プロピレンゴム（ＥＰＤＭ）、クロロプレンゴム（ＣＲ）等の合成ゴム、天然ゴム、または半硬質塩化ビニル樹脂等の合成樹脂製品が好ましく使用出来る。柔軟性は使用すべきシール材の大きさ等により異なり、特に限定されないが、一般にＪＩＳ（Ｃ）硬度で２０〜３０程度が好ましい。
【０００９】
本発明の粘着性ブチルゴムとしては、建築、土木用シール材として広く使用されている粘着性ブチルゴムを用いることが出来る。
本発明の粘着性ブチルゴムはベースゴムとして、ブチルゴム、またはタイヤチューブ等を粉砕したいわゆる再生ブチルゴムを単独で、またはこれらを混合したゴム、及びこれらに更にスチレン−ブタジエンブロック共重合体を混合したゴムを用い、これに軟化剤、カーボンブラック、無機充填剤、および粘着付与剤を添加した粘着性を有するブチルゴムが好ましく用いられる。
上記の粘着付与剤としては、クマロン樹脂、石油系炭化水素樹脂、フェノールテルペン系樹脂およびロジン誘導体等が用いられる。
本発明の粘着性ブチルゴムとしては、特に限定されるわけではないが、通常ＪＩＳ  Ｋ−２５３０に準拠した２０℃の針入度が６０±１０、引張強さが０．０５〜０．１ＭＰａ程度の柔軟性を有するものが好ましい。
【００１０】
本発明のブチルゴム複合シール材は、上面の一部分が発泡体露出層であることが必要であり、シール材上面面積の３／４〜１／４が発泡体露出層であることが好ましい。ブチルゴム被覆層がシール材上面の全面を被覆している場合は、位置決め時のシール材接触により、該シール材のずれ、剥離が生じる恐れがある。また、ブチルゴム層被覆が３／４を超える場合は該シール材のずれ、剥離が生じる恐れがあり、ブチルゴム層被覆が１／４未満の場合は、位置決め時のずれ、剥離は生じないが、接続後の止水性低下の恐れがある。
発泡体が露出する上面は、図３、図４に示す如く、ブチルゴム層が発泡体面より高い状態または、図５、図６に示す如くブチルゴム層と発泡体面が同一高さにある状態のいずれにおいても、本発明の実施に有効である。
【００１１】
更に本ブチルゴム複合シール材において、粘着性ブチルゴムとして粘着性を有する水膨張性ブチルゴムを使用することは、止水性能を更に向上する本発明の目的に有効である。該水膨張性ブチルゴムの水膨張倍率は、１．２〜２倍程度が有用で、水膨張倍率が１．２倍未満の場合、水膨張機能が充分発揮出来ない場合があり、２倍を超えた場合、シール取付後、雨水等による水漏れ抵抗性がやや低下する場合がある。
【００１２】
以下、本発明を、実施例をもって更に詳細に説明する。
実施例１及び３、比較例１〜２、参考例１〜３
表１および図１〜図６に示すブチルゴム複合シール材について、（１）はがれ性試験として、シール材下面を５０ｍｍ×１５０ｍｍのコンクリート板に接着剤（ＣＲＫボンドＳ−２０３、クロロプレンゴム溶剤系）を塗布後、各シール材を接着し、同サイズのコンクリート板上に荷重５００ｇで１分間押しつける操作を繰り返し、はがれるまでの回数を測定した。さらに図７に示す外径５００ｃｍの鋼製止水試験機にシール材下面を上記接着材で接着後、スペーサーを使用してシール材高さの１／２迄圧縮（５０％圧縮）し、水圧を０．１ＭＰａ×３分間付加し、漏水の有無、圧力の変化を測定した。また、はがれ性、止水性について、良好（◎）、やや不良（△）の総合評価を行った。
【００１３】
【表１】
0004719336.tif 000002
【００１４】
表１において、発泡体露出層の幅とは、図３〜図６に図示した断面における４：ブチルゴム複合シール材のブチルゴム層で被覆されていない上面の部分の幅を示す。
【００１５】
【発明の効果】
本発明のブチルゴム複合シール材は、コンクリート製品等に、設置が容易で、且つ取扱性、止水性が優れており産業上有用性が極めて高い。
【図面の簡単な説明】
【図１】従来のブチルゴム複合シール材の断面図例
【図２】従来のブチルゴム複合シール材の断面図例
【図３】本発明の上面（４）の一部分がブチルゴム層で被覆されていないブチルゴム複合シール材
【図４】本発明の上面の一部分（４）がブチルゴム層で被覆されていないブチルゴム複合シール材
【図５】本発明の上面の一部分（４）がブチルゴム層で被覆されていないブチルゴム複合シール材
【図６】本発明の上面の一部分（４）がブチルゴム層で被覆されていないブチルゴム複合シール材
【図７】止水性能評価に用いた鋼製止水試験機の概要図
【符号の説明】
１  シール材上面
２  被覆ブチルゴム層
３  発泡体
４  ブチルゴム複合シール材のブチルゴム層で被覆されていない上面の部分
５  シール材
６  ５０％圧縮時使用のスペーサー
【図１】
0004719336.tif 000003
【図２】
0004719336.tif 000004
【図３】
0004719336.tif 000005
【図４】
0004719336.tif 000006
【図５】
0004719336.tif 000007
【図６】
0004719336.tif 000008
【図７】
0004719336.tif 000009